(57)【要約】【課題】  電極と電解質層との境界面にガスが溜まることによる電池性能の低下を防止できるポリマー電池を提供する。【解決手段】  本発明のポリマー電池は、正極集電体４２に正極活物質層４３が電気的に接続されてなる正極４１と、負極集電体４７に負極活物質層４８が電気的に接続されてなる負極４６とにより、正極活物質層４３および負極活物質層４８の間にポリマー電解質層５０が挟まれて構成されるポリマー電池１０であって、正極集電体４２と正極活物質層４３との間、および負極集電体４７と負極活物質層４８との間の少なくとも一方に配置され、導電性を有する材料からなり、ガスを拡散するための空孔が形成されているガス拡散層６０を有する。【選択図】            図１
2005353377.tif 000002
【特許請求の範囲】
【請求項１】
集電体に正極活物質層が電気的に接続されてなる電極と、他の集電体に負極活物質層が電気的に接続されてなる電極とにより、前記正極活物質層および前記負極活物質層の間にポリマー電解質層が挟まれて構成されるポリマー電池であって、
前記集電体と前記正極活物質層との間、および前記集電体と前記負極活物質層との間の少なくとも一方に配置され、導電性を有する材料からなり、ガスを拡散するための空孔が形成されているガス拡散層を有するポリマー電池。
【請求項２】
前記ガス拡散層は、導電性微粒子および、該導電性微粒子同士を結着するバインダーとから構成されていることを特徴とする請求項１に記載のポリマー電池。
【請求項３】
前記導電性微粒子は、カーボン微粒子であることを特徴とする請求項２に記載のポリマー電池。
【請求項４】
前記ガス拡散層に形成される空孔は、全体の２０〜３０％を占めることを特徴とする請求項１〜３のいずれか一項に記載のポリマー電池。
【請求項５】
前記電極は、集電体の一方の面に前記ガス拡散層を介して前記正極活物質層が設けられ、他方の面に前記ガス拡散層を介して前記負極活物質層が設けられてなるバイポーラ電極であり、
前記バイポーラ電極間に、前記ポリマー電解質層が挟まれてなることを特徴とする請求項１〜４のいずれか一項に記載のポリマー電池。
【請求項６】
前記正極活物質層には、リチウムと遷移金属との複合酸化物が含まれ、
前記負極活物質層には、カーボンもしくはリチウムと遷移金属との複合酸化物が含まれることを特徴とする請求項１〜請求項５のいずれか一項に記載のポリマー電池。
【請求項７】
一の集電体上に、導電性を有する材料からなりガスを拡散するための空孔が形成されているガス拡散層を形成し、その上に正極活物質層を形成して、電極を構成する工程と、
他の集電体上に、同様のガス拡散層を形成し、その上に負極活物質層を形成して、電極を構成する工程と、
前記正極活物質層および前記負極活物質層の間にポリマー電解質層を挟むように、前記電極および前記ポリマー電解質を積層する工程と、
を含むポリマー電池の製造方法。
【請求項８】
前記ガス拡散層、前記正極活物質層および前記負極活物質層は、インクジェット方式により形成されることを特徴とする請求項７に記載のポリマー電池の製造方法。
【請求項９】
請求項１〜６に記載のポリマー電池、または、請求項７、８に記載の製造方法により製造されたポリマー電池を複数個接続してなる組電池。
【請求項１０】
請求項１〜６に記載のポリマー電池、請求項７、８に記載の製造方法により製造されたポリマー電池、または請求項９に記載の組電池を駆動用電源として搭載してなる車両。
【発明の詳細な説明】
【技術分野】
【０００１】
本発明は、ポリマー電池、該ポリマー電池の製造方法、該ポリマー電池を複数接続した組電池、および、これらを搭載した車両に関する。
【背景技術】
【０００２】
近年、環境保護のため二酸化炭素排出量の低減が切に望まれている。自動車業界では、電気自動車（ＥＶ）やハイブリッド電気自動車（ＨＥＶ）の導入による二酸化炭素排出量の低減に期待が集まっており、これらの実用化の鍵を握るモータ駆動用二次電池の開発が鋭意行われている。二次電池としては、高エネルギー密度、高出力密度が達成できる積層型のリチウムイオン二次電池に注目が集まっている。
【０００３】
リチウムイオン二次電池は、組み立てた後に最初の充電を行うと、電池内部で反応が起こり、多くの水素、炭化水素、炭素酸化物などのガスが発生する。このようなガスを電池内部に放置すると、電池が膨らみ、または電池内圧が上昇して、積層構造に影響を与え、電池特性低下を引き起こす可能性がある。
【０００４】
ガスは、最初の充電時に大量に発生し、その後の使用中にはほとんど発生しない。したがって、一度充電した後に、電池パッケージ内からガスを排気して、別の工程ラインに移し、再度樹脂製フィルム等で気密封止するという製造方法が提案されている（たとえば、特許文献１参照）。
【０００５】
ポリマー電池の場合、電解質層に電解液が少量含まれるか、または含まれない。したがって、ガス抜きのために電池パッケージを開ける際に、電解液が漏れる危険が少なく、取り扱いが容易である。
【特許文献１】特開平１０−１９９５６１号公報
【発明の開示】
【発明が解決しようとする課題】
【０００６】
しかし、上記ポリマー電池では、電解質が固体または半固体となるので、最初の充電で発生したガスが、電極と電解質層との間から抜け出せなくなる。逃げ道がなくなったガスは、電極と電解質層との間の界面を押し広げる。この結果、電極と電解質層との密着性が失われ、電池の性能が著しく低下してしまうという問題がある。
【０００７】
本発明は、上記問題点に鑑みてなされたものであり、電極と電解質層との境界面にガスが溜まることによる電池性能の低下を防止できるポリマー電池、該ポリマー電池の製造方法、該ポリマー電池を複数接続した組電池、および該ポリマー電池または組電池を搭載した車両を提供することを目的とする。
【課題を解決するための手段】
【０００８】
（１）本発明のポリマー電池は、集電体に正極活物質層が電気的に接続されてなる電極と、他の集電体に負極活物質層が電気的に接続されてなる電極とにより、前記正極活物質層および前記負極活物質層の間にポリマー電解質層が挟まれて構成されるポリマー電池であって、前記集電体と前記正極活物質層との間、および前記集電体と前記負極活物質層との間の少なくとも一方に配置され、導電性を有する材料からなり、ガスを拡散するための空孔が形成されているガス拡散層を有する。
【０００９】
（２）本発明のポリマー電池の製造方法は、一の集電体上に、導電性を有する材料からなりガスを拡散するための空孔が形成されているガス拡散層を形成し、その上に正極活物質層を形成して、電極を構成する工程と、他の集電体上に、同様のガス拡散層を形成し、その上に負極活物質層を形成して、電極を構成する工程と、前記正極活物質層および前記負極活物質層の間にポリマー電解質層を挟むように、前記電極および前記ポリマー電解質を積層する工程と、を含む。
【００１０】
（３）本発明の組電池は、上記（１）記載のポリマー電池、または、上記（２）記載の製造方法により製造されたポリマー電池を複数個接続してなる。
【００１１】
（４）本発明の車両は、上記（１）に記載のポリマー電池、上記（２）記載の製造方法により製造されたポリマー電池、または上記（３）記載の組電池を駆動用電源として搭載してなる。
【発明の効果】
【００１２】
上記（１）のポリマー電池によれば、初回充電時に発生したガスが、ガス拡散層に形成された空孔を通じて、電池要素外部に排出される。したがって、発生したガスが電極と電解質層との界面を押し広げ、電池性能が低下するという事態を防止できる。初回充電を行っても、電池性能を維持できる。
【００１３】
上記（２）のポリマー電池の製造方法により製造されたポリマー電池によれば、初回充電時に発生したガスが、ガス拡散層を通じて、電池要素外部に排出される。したがって、発生したガスが電極と電解質層との界面を押し広げ、電池性能が低下するという事態を防止できる。初回充電を行っても、電池性能を維持できる。
【００１４】
上記（３）の組電池によれば、バイポーラ電池を複数接続することによって、高容量、高出力と得ることができ、しかも一つひとつのバイポーラ電池の信頼性が高いため、組電池としての長期的信頼性を向上させることができる。
【００１５】
上記（４）の車両によれば、上記（１）のバイポーラ電池、上記（２）により製造されたバイポーラ電池、または上記（３）の組電池のような各種特性を有し、コンパクトな車両用電源を提供できる。
【発明を実施するための最良の形態】
【００１６】
以下、図面を参照して、本発明の実施の形態を説明する。
【００１７】
（第１実施形態）
図１は本発明のポリマー電池を示す図、図２はガス拡散層を示す概念図である。
【００１８】
本発明のポリマー電池１０は、電極タブと、外装３０と、電池要素４０とを有する。
【００１９】
電極タブは、正極タブ２１および負極タブ２２を含み、電池要素４０に接続されており、外装３０の外部に引き出されている。これにより、電池要素４０から電流が引き出される。
【００２０】
外装３０は、２枚のラミネートシートにより形成されている。ラミネートシートは、アルミニウム層の両面が樹脂層で被覆された三層構造を有する。少なくとも一方のラミネートシートは、電池要素４０を内包する空間を設けるために、中高状に加工されている。ラミネートシートの縁は、熱融着等により接着される。これにより、外装３０内部に、電池要素４０が密閉される。
【００２１】
電池要素４０は、正極（電極）４１と、負極（電極）４６の間に、電解質層５０が挟まれてなる。電解質層５０は、ポリマー成分を有する高分子ゲル電解質か、あるいは全固体（真性）ポリマー電解質からなる。
【００２２】
正極４１は、正極集電体４２、正極活物質層４３、およびガス拡散層６０を含む。正極活物質層４３は、ガス拡散層６０を介して、正極集電体４２に電気的に接続されている。正極集電体４２は、アルミニウム箔により形成される。
【００２３】
負極４６は、負極集電体４７、負極活物質層４８、およびガス拡散層６０を含む。負極活物質層４８は、ガス拡散層６０を介して、負極集電体４７に電気的に接続されている。負極集電体４７は、銅箔により形成される。
【００２４】
このように、電極にガス拡散層６０を含むこと、すなわち、正極集電体４２と正極活物質層４３、および負極集電体４７と負極活物質層４８の間にガス拡散層６０が配置されていることが本発明の特徴である。ガス拡散層６０について、詳細に説明する。
【００２５】
（ガス拡散層）
ガス拡散層６０は、図２に概念的に示すように、導電性微粒子がバインダーにより結着されて形成されている。導電性微粒子同士が密には接触しておらず、ガス拡散層６０には、不規則または規則的に空孔が形成されている。
【００２６】
導電性微粒子としては、正極電位および負極電位において化学的に安定なものが好ましい。好ましくは、正極４１のガス拡散層６０には、Ａｌ金属微粒子、ＳＵＳ微粒子を用い、負極４６のガス拡散層６０には、Ａｇ微粒子、Ａｕ微粒子、Ｃｕ微粒子、Ｔｉ微粒子、ＳＵＳ微粒子を用いる。さらに好ましくは、正極４１および負極４６のガス拡散層６０には、カーボン微粒子を用いる。カーボン材料は、電位窓が非常に広く正極電位および負極電位のいずれに用いても安定しており、加えて導電性に優れているからである。
【００２７】
ガス拡散層６０に形成される空孔は、全体の２０〜３０％を占めている。この空孔から、図２に矢印で示すように、初回充電で発生したガスが電池要素４０外部に拡散できる。
【００２８】
（製造方法）
次に、本発明のポリマー電池１０の製造方法について説明する。
【００２９】
図３は、電池要素を積層する様子を示す図である。
【００３０】
最初に、正極４１が形成される。正極４１は、正極集電体４２上に、導電性を有する材料からなりガスを拡散するための空孔が形成されているガス拡散層６０が形成され、その上に正極活物質層４３が形成されてなる。ガス拡散層６０は、導電性微粒子とバインダーを混合したものが、正極集電体４２上に塗布されて形成される。正極活物質層４３は、ガス拡散層６０上に、正極活物質が塗布されて形成される。
【００３１】
次に、負極４６が形成される。負極４６は、負極集電体４７上に、上記と同様のガス拡散層６０が形成され、その上に負極活物質層４８が形成されてなる。ガス拡散層６０および負極活物質層４８は、正極４１と同様に塗布により形成される。
【００３２】
そして、図３に示すように、正極４１上に、ポリマー電解質層５０を重ね、さらに負極４６を重ねる。これにより、ポリマー電解質層５０が、正極４１の正極活物質層４３および負極４６の負極活物質層４８の間に挟まれ、図１に示すような電池要素４０が形成される。
【００３３】
電池要素４０の正極４１に上述の正極タブ２１が、負極４６に負極タブ２２がそれぞれ接続され、該電極タブ２１、２２が引き出されるように、上述の外装３０により電池要素４０が密閉される。以上のようにして、ポリマー電池１０が製造される。
【００３４】
なお、ガス拡散層６０は、正極４１、負極４６のいずれか一方にだけ形成することもできる。
【００３５】
また、ガス拡散層６０、正極活物質層４３および負極活物質層４８を形成するための材料の塗布は、インクジェット方式により材料を噴射して行うことができる。インクジェット方式では、厚み方向に層が変化するような塗布がしやすく、容易にガス拡散層６０、正極活物質層４３および負極活物質層４８を形成できる。インクジェット方式により、塗布の精度を大幅に向上できる。
【００３６】
（作用）
次に、本発明のポリマー電池１０の作用について説明する。
【００３７】
上記のように、本発明のポリマー電池１０は、正極４１および負極４６にガス拡散層６０が設けられている。このポリマー電池１０に最初の充電をすると、多くの水素、炭化水素、炭素酸化物などのガスが発生する。
【００３８】
ガスは、ガス拡散層６０の空孔を通って、電極内部から、電池要素４０外部に排出される。
【００３９】
ガスは、電池要素４０外部で外装３０内に溜まっている。作業者等は、一度、外装３０に穴を開けるなどして、外装３０内からガスを排出する。そして、作業者等は、外装３０に開けた穴を樹脂等で塞ぐ。
【００４０】
以上のように、本発明のポリマー電池１０では、初回充電時に発生したガスが、ガス拡散層６０を通じて、電池要素４０外部に排出される。したがって、発生したガスが電極と電解質層５０との界面を押し広げ、電池性能が低下するという事態を防止できる。初回充電を行っても、電池性能を維持できる。
【００４１】
また、ガス拡散層６０において、空孔が占める割合は２０〜３０％である。空孔の割合が高いほどガスの拡散経路が多くなる一方、導電率が低下する。逆に、空孔の割合が低ければ導電率は高くなるもののガスの拡散経路が少なくなる。このバランスは、空孔の割合が２０〜３０％のときに最もよいことが実験的にわかっている。空孔の割合を２０〜３０％の範囲とすることで、導電性は維持できつつ、ガスの拡散を妨げないガス拡散層６０を提供できる。この点については、後述の（実施例）においても説明する。
【００４２】
なお、上記実施形態では、電極として正極４１と負極４６を用意し、該正極４１と負極４６の間にポリマー電解質層５０を設けて、ポリマー電池１０を構成していた。しかし、本発明のガス拡散層６０は、上記のような電池以外にも適用できる。たとえば、バイポーラ電極を含むバイポーラ電池にも適用できる。
【００４３】
図４はバイポーラ電池の電池要素を組み立てる様子を示す図、図５はバイポーラ電池の電池要素を示す図である。
【００４４】
バイポーラ電池を構成する場合、まず、図４に示すように、バイポーラ電極７０を形成する。バイポーラ電極７０の形成には、集電体７１の一方の面にガス拡散層６０を介して正極活物質層４３を設け、他方の面にガス拡散層６０を介して負極活物質層４８を設ける。
【００４５】
そして、バイポーラ電極７０間にポリマー電解質を挟む。このようにして、図５に示す電池要素４０を形成する。積層の端部に配置される電極は、上述の正極４１および負極４６と同様に、片面にガス拡散層６０を介して正極活物質層４３または負極活物質層４８が形成されている。
【００４６】
図５に示すように形成された電池要素に電極タブを接続し、外装により密閉することによって、バイポーラ電池を構成できる。
【００４７】
本発明をバイポーラ電池に適用することによって、体積当りのエネルギー密度および出力密度が高い電池が得られる。
【００４８】
なお、本発明のポリマー電池の構成は、特に説明したものを除き、一般的なリチウムイオン二次電池に用いられている公知の材料を用いればよく、特に限定されるものではない。以下に、このポリマー電池に使用することのできる集電体４２、４７、正極活物質層４３、負極活物質層４８、電解質等について参考までに説明する。
【００４９】
［集電体］
集電体は、正極に用いる正極集電体と、負極に用いる負極集電体とがある。正極集電体は、アルミニウムにより形成されている。負極集電体は、銅により形成されている。集電体は、製法上、スプレーコートなどの薄膜製造技術により、いかような形状を有するものにも製膜積層して形成し得る必要上、たとえば、アルミニウム、銅、チタン、ニッケル、ステンレス鋼（ＳＵＳ）、これらの合金などの金属粉末を主成分として、これにバインダー（樹脂）、溶剤を含む集電体金属ペーストを加熱して成形してなるものである。また、これら金属粉末を１種単独で用いてもよいし、２種以上を混合して用いてもよいし、さらに、製法上の特徴を生かして金属粉末の種類の異なるものを多層に積層したものであってもよい。
【００５０】
上記バインダーとしては、特に制限されるべきものではなく、たとえば、エポキシ樹脂など、従来公知の樹脂バインダー材料を用いることができるほか、導電性高分子材料を用いても良い。
【００５１】
集電体の厚さは、特に限定されないが、通常は１〜１００μｍ程度である。
［正極活物質層］
正極活物質層は、正極活物質、バインダー、導電助剤を含む。
【００５２】
正極活物質としては、溶液系のリチウムイオン電池でも使用される、リチウムと遷移金属との複合酸化物を使用できる。具体的には、ＬｉＣｏＯ２などのＬｉ・Ｃｏ系複合酸化物、ＬｉＮｉＯ２などのＬｉ・Ｎｉ系複合酸化物、スピネルＬｉＭｎ２Ｏ４などのＬｉ・Ｍｎ系複合酸化物、ＬｉＦｅＯ２などのＬｉ・Ｆｅ系複合酸化物などが挙げられる。この他、ＬｉＦｅＰＯ４などの遷移金属とリチウムのリン酸化合物や硫酸化合物；Ｖ２Ｏ５、ＭｎＯ２、ＴｉＳ２、ＭｏＳ２、ＭｏＯ３などの遷移金属酸化物や硫化物；ＰｂＯ２、ＡｇＯ、ＮｉＯＯＨなどが挙げられる。正極活物質層活物質としてリチウム一遷移金属複合酸化物を用いることにより、積層型電池の反応性、サイクル耐久性を向上させ、低コストにすることができる。
【００５３】
正極活物質の粒径は、ポリマー電池の電極抵抗を低減するために、電解質が固体でない溶液タイプのリチウムイオン電池で一般に用いられる粒径よりも小さいものを使用するとよい。具体的には、正極活物質の平均粒径が０．１〜５μｍであるとよい。
【００５４】
導電助剤としては、アセチレンブラック、カーボンブラック、グラファイト等が挙げられる。ただし、これらに限られるわけではない。
【００５５】
正極活物質層における、正極活物質、バインダー、導電助剤の配合量は、電池の使用目的（出力重視、エネルギー重視など）、イオン伝導性を考慮して決定すべきである。
【００５６】
正極活物質層の厚さは、特に限定するものではなく、配合量について述べたように、電池の使用目的（出力重視、エネルギー重視など）、イオン伝導性を考慮して決定すべきである。一般的な正極活物質層の厚さは５〜５００μｍ程度である。
【００５７】
［負極活物質層］
負極活物質層は、負極活物質、バインダーを含む。負極活物質の種類以外は、基本的に「正極活物質」の項で記載した内容と同様であるため、ここでは説明を省略する。
【００５８】
負極活物質としては、溶液系のリチウムイオン電池でも使用される負極活物質を用いることができる。ただし、本発明のポリマー電池は固体高分子電解質が用いられるため、固体高分子電解質での反応性を考慮すると、カーボンもしくはリチウムと金属酸化物もしくは金属との複合酸化物が好ましい。より好ましくは、負極活物質はカーボンもしくはリチウムと遷移金属との複合酸化物である。さらに好ましくは、遷移金属はチタンである。つまり、負極活物質は、チタン酸化物またはチタンとリチウムとの複合酸化物であることがさらに好ましい。
【００５９】
負極活物質層活物質としてカーボンもしくはリチウムと遷移金属との複合酸化物を用いることにより、積層型電池の反応性、サイクル耐久性を向上させ、低コストにすることができる。
【００６０】
［電解質層］
イオン伝導性を有する高分子から構成される層であり、イオン伝導性を示すのであれば材料は限定されない。本発明では、真性ポリマー電解質または高分子ゲル電解質を用いる。
【００６１】
真性ポリマー電解質としては、ポリエチレンオキシド（ＰＥＯ）、ポリプロピレンオキシド（ＰＰＯ）、これらの共重合体のような公知の固体高分子電解質が挙げられる。固体高分子電解質層中には、イオン伝導性を確保するために支持塩（リチウム塩）が含まれる。支持塩としては、ＬｉＢＦ４、ＬｉＰＦ６、ＬｉＮ（ＳＯ２ＣＦ３）２、ＬｉＮ（ＳＯ２Ｃ２Ｆ５）２、またはこれらの混合物などが使用できる。ただし、これらに限られるわけではない。ＰＥＯ、ＰＰＯのようなポリアルキレンオキシド系高分子は、ＬｉＢＦ４、ＬｉＰＦ６、ＬｉＮ（ＳＯ２ＣＦ３）２、ＬｉＮ（ＳＯ２Ｃ２Ｆ５）２などのリチウム塩をよく溶解しうる。また、架橋構造を形成することによって、優れた機械的強度が発現する。
【００６２】
また、高分子ゲル電解質は、一般的に、イオン伝導性を有する全固体高分子電解質に、電解液を保持させたものをいう。高分子ゲル電解質により電解質層を形成する場合、電解液を０重量％より多く、かつ９８重量％以下保持する。電解液（電解質塩および可塑剤）としては、特に制限されるべきものではなく、従来既知の各種電解液を適宜使用することができるものである。例えば、ＬｉＰＦ６、ＬｉＢＦ４、ＬｉＣｌＯ４、ＬｉＡｓＦ６、ＬｉＴａＦ６、ＬｉＡｌＣｌ４、Ｌｉ２Ｂ１０Ｃｌ１０等の無機酸陰イオン塩、ＬｉＣＦ３ＳＯ３、Ｌｉ（ＣＦ３ＳＯ２）２Ｎ、Ｌｉ（Ｃ２Ｆ５ＳＯ２）２Ｎ等の有機酸陰イオン塩の中から選ばれる、少なくとも１種類のリチウム塩（電解質塩）を含み、プロピレンカーボネート、エチレンカーボネート等の環状カーボネート類；ジメチルカーボネート、メチルエチルカーボネート、ジエチルカーボネート等の鎖状カーボネート類；テトラヒドロフラン、２−メチルテトラヒドロフラン、１，４−ジオキサン、１，２−ジメトキシエタン、１，２−ジブトキシエタン等のエーテル類；γ−ブチロラクトン等のラクトン類；アセトニトリル等のニトリル類；プロピオン酸メチル等のエステル類；ジメチルホルムアミド等のアミド類；酢酸メチル、蟻酸メチルの中から選ばれる少なくともから１種類または２種以上を混合した、非プロトン性溶媒等の可塑剤（有機溶媒）を用いたものなどが使用できる。ただし、これらに限られるわけではない。
【００６３】
なお、本願では、リチウムイオン伝導性を有しない高分子の骨格中に、同様の電解液を保持させたものも、前記高分子ゲル電解質に含まれるものとする。用いられる電解液（電解質塩および可塑剤）の種類等は特に制限されない。
【００６４】
イオン導伝性を有する固体高分子電解質としては、例えば、ポリエチレンオキシド（ＰＥＯ）、ポリプロピレンオキシド（ＰＰＯ）、これらの共重合体のような公知の固体高分子電解質が挙げられる。
【００６５】
高分子ゲル電解質に用いられるリチウムイオン導伝性を持たない高分子としては、例えば、ポリフッ化ビニリデン（ＰＶＤＦ）、ポリビニルクロライド（ＰＶＣ）、ポリアクリロニトリル（ＰＡＮ）、ポリメチルメタクリレート（ＰＭＭＡ）などが使用できる。ただし、これらに限られるわけではない。なお、ＰＡＮ、ＰＭＭＡなどは、どちらかと言うとイオン伝導性がほとんどない部類に入るものであるため、上記イオン伝導性を有する高分子とすることもできるが、ここでは高分子ゲル電解質に用いられるリチウムイオン導伝性を持たない高分子として例示したものである。
【００６６】
また、電解質層が高分子ゲル電解質からなる場合、前記電解質層は、高分子ゲル原料溶液を不織布などのセパレータに含浸させた後、上記の種々の方法を用いて重合することにより形成されたものであってもよい。セパレータを用いることにより、電解液の充填量を高めることができるとともに、電池内部の熱伝導性が確保される。
【００６７】
［ラミネートシート］
ラミネートシートは電池の外装３０材として用いられる。一般には、熱融着性樹脂フィルム、金属箔、剛性を有する樹脂フィルムがこの順序で積層された高分子金属複合フィルムが用いられる。
【００６８】
熱融着性樹脂としては、たとえばポリエチレン（ＰＥ）、ポリプロピレン（ＰＰ）、変性ポリエチレン、変性ポリプロピレン、アイオノマー、エチレンビニルアセテート（ＥＶＡ）等を用いることができる。金属箔としては、たとえばＡｌ箔、Ｎｉ箔を用いることができる。剛性を有する樹脂としては、たとえばポリエチレンテレフタレート（ＰＥＴ）などのポリエステルやポリアミド（ナイロン（登録商標））など、ポリアミド系合成繊維等を用いることができる。具体的には、シール面側から外面に向けて積層したＰＥ／Ａｌ箔／ＰＥＴの積層フィルム；ＰＥ／Ａｌ箔／ナイロン（登録商標）の積層フィルム；アイオノマー／Ｎｉ箔／ＰＥＴの積層フィルム；ＥＶＡ／Ａｌ箔／ＰＥＴの積層フィルム；アイオノマー／Ａｌ箔／ＰＥＴの積層フィルム等を用いることができる。熱融着性樹脂フィルムは、電池要素４０を内部に収納する際のシール層として作用する。金属箔や剛性を有する樹脂フィルムは、湿性、耐通気性、耐薬品性を外装３０材に付与する。ラミネートシートは、ヒートシール、インパルスシール、超音波融着、高周波融着等の熱融着を用いて、容易かつ確実に接合させることができる。
【００６９】
（実施例）
次に、実際に本発明を適用した上記ポリマー電池１０を製作して評価を行った実施例について説明する。
【００７０】
＜サンプル作製＞
実施例として、仕様が異なる実施例１〜８のポリマー電池を作成した。
【００７１】
作成したポリマー電池の共通する構成は、次の通りである。
【００７２】
（ガス拡散層）
導電性微粒子を塗布してガス拡散層６０を形成するために、２種類のスラリーを用意した。金属微粒子スラリーおよびカーボン微粒子スラリーである。
【００７３】
金属微粒子スラリーとは、導電性微粒子として平均粒径２０μｍの金（Ａｕ）と銀（Ａｇ）微粒子の混合物（９０重量％）、バインダーとしてポリフッ化ビニリデン（ＰＶＤＦ）（１０重量％）、スラリー調整溶媒としてＮ−メチル−２−ピロリドン（ＮＭＰ）を適量混合して調整される材料である。
【００７４】
また、カーボン微粒子スラリーとは、導電性微粒子として平均粒径０．８μｍのグラファイト（９０重量％）と、バインダーとしてＰＶＤＦ（１０重量％）、スラリー粘度調整溶媒としてＮＭＰを適量混合して調整される材料である。
【００７５】
金属微粒子スラリーおよびカーボン微粒子スラリーに加えるＮＭＰの量を調整することにより、出来上がるガス拡散層６０の空孔の割合を調整できる。たとえば、ＮＭＰの量を多くすれば、該スラリーにより形成されるガス拡散層６０の空孔を多くできる。
【００７６】
（正極）
正極集電体４２には、厚さ２０μｍのアルミニウム箔を用いた。
【００７７】
ＬｉＭｎ２Ｏ４（８５重量％）に、導電助剤としてアセチレンブラック（５重量％）、バインダーとしてＰＶＤＦ（１０重量％）、および、スラリー粘度調整溶媒としてＮ−メチル−２−ピロリドン（ＮＭＰ）（適量）を混合して、正極スラリーを作製した。
【００７８】
正極集電体４２に、金属微粒子スラリーまたはカーボン微粒子スラリーを塗布し乾燥させて、ガス拡散層６０を形成し、厚さ３０μｍとなるようにプレスした。その上に、正極スラリーを塗布し乾燥させて正極活物質層を形成して、正極４１を形成した。８０×８０ｍｍに切り取り電流を取り出すタブをつけた。
【００７９】
（負極）
負極集電体４７には、厚さ２０μｍの銅箔を用いた。
【００８０】
ハードカーボン（９０重量％）に、バインダーとしてＰＶＤＦ（１０重量％）、および、スラリー粘度調整溶媒としてＮＭＰ（適量）を混合して、負極スラリーを作製した。
【００８１】
負極集電体４７に、導電性微粒子を塗布し乾燥させてガス拡散層６０を形成し、厚さ３０μｍとなるようにプレスした。その上に、負極スラリーを塗布し乾燥させて負極活物質層４８を形成して、負極４６を形成した。８０×８０ｍｍに切り取り電流を取り出すタブをつけた。
【００８２】
ガス拡散層６０を形成せずに、負極集電体４７上に直接負極活物質層４８を形成した負極４６も作製した。
【００８３】
実施例のポリマー電池１０には、ガス拡散層６０を有する負極４６またはガス拡散層６０を有さない負極４６を用いた。
【００８４】
（ポリマー電解質層）
ポリマー電解質層５０は、厚さ５０μｍのポリプロピレン（ＰＰ）不識布に、イオン伝導性高分子マトリックスの前駆体である平均分子量７５００〜９０００のモノマー溶液（ポリエチレンオキシドとポリプロピレンオキシドの共重合体）１０重量％、電解液として混合比１：１のプロピレンカーボネート（ＰＣ）＋エチレンカーボネート（ＥＣ）に１．０ｍｏｌ／ｌのＬｉＢＦ４を溶解させたもの９０重量％、および重合開始剤（ＢＤＫ）からなるプレゲル溶液を浸透させて、石英ガラス基板に挟み込み紫外線を１５分照射して前駆体を架橋させて、ゲルポリマー電解質層５０を得た。
【００８５】
（製造）
上記作製した正極４１と負極４６を、ゲルポリマー電解質層５０を挟み込むように貼り合わせ、外装３０であるアルミラミネートで熱融着により真空密閉し単電池を形成した。
【００８６】
実施例１〜８では、ガス拡散層６０の有無、ガス拡散層６０を金属微粒子スラリーおよびカーボン微粒子スラリーのいずれで形成したか、および、ガス拡散層６０の空孔の割合が異なる。
【００８７】
（実施例１）
正極４１にはカーボン微粒子スラリーによりガス拡散層６０を形成した。正極４１のガス拡散層６０の空孔の割合は、２５％とした。負極４６にはガス拡散層６０を形成しなかった。
【００８８】
（実施例２）
正極４１にはカーボン微粒子スラリーによりガス拡散層６０を形成した。正極４１のガス拡散層６０の空孔の割合は、２５％とした。負極４６には金属微粒子スラリーによりガス拡散層６０を形成した。負極４６のガス拡散層６０の空孔の割合は、２５％とした。
【００８９】
（実施例３）
正極４１にはカーボン微粒子スラリーによりガス拡散層６０を形成した。正極４１のガス拡散層６０の空孔の割合は、２５％とした。負極４６にはカーボン微粒子スラリーによりガス拡散層６０を形成した。負極４６のガス拡散層６０の空孔の割合は、２５％とした。
【００９０】
（実施例４）
正極４１にはカーボン微粒子スラリーによりガス拡散層６０を形成した。正極４１のガス拡散層６０の空孔の割合は、３０％とした。負極４６にはカーボン微粒子スラリーによりガス拡散層６０を形成した。負極４６のガス拡散層６０の空孔の割合は、３０％とした。
【００９１】
（実施例５）
正極４１にはカーボン微粒子スラリーによりガス拡散層６０を形成した。正極４１のガス拡散層６０の空孔の割合は、２０％とした。負極４６にはカーボン微粒子スラリーによりガス拡散層６０を形成した。負極４６のガス拡散層６０の空孔の割合は、２０％とした。
【００９２】
（実施例６）
正極４１にはカーボン微粒子スラリーによりガス拡散層６０を形成した。正極４１のガス拡散層６０の空孔の割合は、１８％とした。負極４６にはカーボン微粒子スラリーによりガス拡散層６０を形成した。負極４６のガス拡散層６０の空孔の割合は、１８％とした。
【００９３】
（実施例７）
正極４１にはカーボン微粒子スラリーによりガス拡散層６０を形成した。正極４１のガス拡散層６０の空孔の割合は、３２％とした。負極４６にはカーボン微粒子スラリーによりガス拡散層６０を形成した。負極４６のガス拡散層６０の空孔の割合は、３２％とした。
【００９４】
（実施例８）
正極４１にはカーボン微粒子スラリーによりガス拡散層６０を形成した。正極４１のガス拡散層６０の空孔の割合は、２０％とした。負極４６にはカーボン微粒子スラリーによりガス拡散層６０を形成した。負極４６のガス拡散層６０の空孔の割合は、２０％とした。
【００９５】
特に実施例８では、インクジェット方式により、精度よくカーボン微粒子スラリーを塗布した。
【００９６】
（比較例）
比較例として、ガス拡散層６０を形成しないこと以外は、実施例１〜８と同様のポリマー電池１０を作製した。
【００９７】
＜充放電試験＞
以上のように作製した各実施形態１〜８および比較例１のポリマー電池について、充放電試験を行った。
【００９８】
ポリマー電池を０．５Ｃの電流で４．２Ｖまで定電流（ＣＣ）充電し、その後、定電圧（ＣＶ）充電し、あわせて５時間充電した。そして、一度アルミラミネートを開封してガス抜きを行い、再び真空密閉した。このときの各電池の質量を測った。この結果は、図６に示すようになった。
【００９９】
さらに、０．５Ｃ程度の小電流で２．５Ｖまで放電を行い、それぞれの電池の容量を測定し、再び、０．５Ｃの電流で４．２ＶまでＣＣ充電およびＣＶ充電を行った。
【０１００】
次に、それぞれの電池を、５０Ｃの比較的大電流で２．５Ｖまで放電を行って、それぞれの電池の容量を測定した。０．５Ｃの放電で測定された放電容量を１００％としたときに、５０Ｃの放電で測定された放電容量がどのくらいかを調べた。この結果は、図７に示す。
【０１０１】
＜評価＞
図６は０．５Ｃ充電後の各電池の質量を示す図、図７は０．５Ｃ放電時の放電容量に対する５０Ｃ放電時の放電容量の割合を示す図である。
【０１０２】
図７に示すように、実施例１〜８の放電要領と比較例との放電容量とを比べると、明らかに、比較例の放電容量が減少しているのがわかる。これは、ガス拡散層６０を設けた本発明では、初回の充電時に電極内に発生したガスが、ガス拡散層６０から拡散され、電極内に残らないからであると考えられる。一方、比較例の電池では、ガス拡散層６０がないため、電極で発生したガスが抜けず、集電体と活物質層の界面が押し広げられ、電池性能が低下しているからである。
【０１０３】
また、図７を見ると、実施例１では、正極４１にしかガス拡散層６０を設けていないが、これだけでも効果があることがわかる。
【０１０４】
図７の実施例２および実施例３を比較すると、ほとんど放電容量に変化がない。一方、図６において質量の差を見ると、実施例３の方が質量が小さいことがわかる。質量が軽いほうが電池の出力密度、容量密度が向上する。したがって、ガス拡散層６０を構成する微粒子には、カーボン材料を用いることがより好ましいことがわかる。
【０１０５】
図８は、実施例３〜７についてガス拡散層６０の空孔の割合と図７の放電容量の関係について示す図である。
【０１０６】
図８を参照すると、図中左から、実施例６、実施例５、実施例３、実施例４、実施例７の順に結果が示される。この結果を見ると、空孔の割合が２０〜３０％の実施例３〜５では、比較的放電容量が高く、電池性能が高いことがわかる。一方、空孔の割合が１８％の実施例６、空孔の割合が３２％の実施例７では、放電容量が低い。これは、空孔の割合が２０％より小さくなると、ガスが抜けにくくなり、空孔の割合が３０％より大きくなると、今度は導電パスが減少し電池容量が低下するからであると考えられる。したがって、空孔の割合は、２０〜３０％程度が好ましい。
【０１０７】
図７の実施例５と実施例８を比較すると、実施例８の方が電池性能が高いことがわかる。これは、実施例８では、ガス拡散層６０の形成にインクジェットを用いることにより、カーボン微粒子を粒子単位で規則正しく配列でき、ガス拡散の経路が多くなり、ガス拡散の性能が向上したからであると考えられる。したがって、ガス拡散層６０の形成に、インクジェットを用いると、性能が上がることがわかる。
【０１０８】
以上のように、実施例１〜８では、いずれも、ガス拡散層６０を設けることによって、初回の充電で発生するガスを拡散でき、従来よりも電池性能が向上することがわかった。また、ガス拡散層６０を構成する微粒子にカーボン材料を用い、また、空孔の割合を２０〜３０％程度にすることが好ましいことがわかった。
【０１０９】
（第２実施形態）
第２実施形態では、上記第１実施形態のポリマー電池１０を複数個、並列および／または直列に接続して、組電池を構成する。
【０１１０】
図９は第２実施形態に係る組電池の斜視図であり、図１０は内部構成を上方から見た図面である。
【０１１１】
図９および図１０に示すように組電池１００は、上述した第１実施形態によるポリマー電池１０を複数個接続したものである。電池同士は、導電バー１０３により各電池の電極２１および２２が接続されている。この組電池１００には電極ターミナル１０１および１０２が、電極として一側面に設けられている。
【０１１２】
この組電池１００においては、電池１０を複数個接続する際の接続方法として、超音波溶接、熱溶接、レーザー溶接、リベット、かしめ、電子ビームなどを用いることができる。このような接続方法をとることで、長期的信頼性のある組電池１００を製造することができる。
【０１１３】
組電池１００によれば、前述した第１実施形態〜第４実施形態に係るポリマー電池１０を用いて組電池化することで、高容量、高出力と得ることができ、しかも一つひとつの電池の信頼性が高いため、組電池としての長期的信頼性を向上させることができる。
【０１１４】
なお、組電池としてのポリマー電池１０の接続は、複数個全て並列に接続してもよいし、また、ポリマー電池１０を複数個全て直列に接続してもよく、さらに、直列接続と並列接続とを組み合わせても良い。
【０１１５】
（第３実施形態）
第３実施形態では、上記第１実施形態のポリマー電池１０または第２実施形態の組電池１００を駆動用電源として搭載して、車両を構成する。ポリマー電池１０または組電池をモータ用電源として用いる車両としては、たとえば電気自動車、ハイブリッド自動車など、車輪をモータによって駆動している自動車である。
【０１１６】
参考までに、図１１に、組電池１００を搭載する自動車１１０の概略図を示す。自動車に搭載される組電池１００は、上記説明した特性を有する。このため、組電池１００を搭載してなる自動車は高い耐久性を有し、長期間に渡って使用した後であっても充分な出力を提供しうる。
【図面の簡単な説明】
【０１１７】
【図１】本発明のポリマー電池を示す図である。
【図２】ガス拡散層を示す概念図である。
【図３】電池要素を積層する様子を示す図である。
【図４】バイポーラ電池の電池要素を組み立てる様子を示す図である。
【図５】バイポーラ電池の電池要素を示す図である。
【図６】０．５Ｃ充電後の各電池の質量を示す図である。
【図７】０．５Ｃ放電時の放電容量に対する５０Ｃ放電時の放電容量の割合を示す図である。
【図８】実施例３〜７についてガス拡散層の空孔の割合と図７の放電容量の関係について示す図である。
【図９】第２実施形態に係る組電池の斜視図である。
【図１０】内部構成を上方から見た図面である。
【図１１】組電池を搭載する自動車の概略図である。
【符号の説明】
【０１１８】
１０…ポリマー電池、
２１…正極タブ、
２２…負極タブ、
３０…外装、
４０…電池要素、
４１…正極、
４２…正極集電体、
４３…正極活物質層、
４６…負極、
４７…負極集電体、
４８…負極活物質層、
５０…ポリマー電解質層、
６０…ガス拡散層、
７０…バイポーラ電極、
７１…集電体、
１００…組電池、
１０１、１０２…電極ターミナル、
１０３…導電バー、
１１０…自動車。
【図１】
2005353377.tif 000003
【図２】
2005353377.tif 000004
【図３】
2005353377.tif 000005
【図４】
2005353377.tif 000006
【図５】
2005353377.tif 000007
【図６】
2005353377.tif 000008
【図７】
2005353377.tif 000009
【図８】
2005353377.tif 000010
【図９】
2005353377.tif 000011
【図１０】
2005353377.tif 000012
【図１１】
2005353377.tif 000013